ОТВЕРЖДАЕМАЯ ИЗЛУЧЕНИЕМ ПОЛИМЕРНАЯ КОМПОЗИЦИЯ ДЛЯ ПОКРЫТИЯ ПРОВОДОВ

1. Отверждаемая излучением полимерная композиция для покрытия проводов, включающая следующие ингредиенты (A), (B) и (D):
(A) смесь уретанового (мет)акрилата, имеющего структуру, производную от алифатического полиола, и уретанового (мет)акрилата, не имеющего структуру, производную от полиола,
(B) соединение, имеющее циклическую структуру и одну этиленненасыщенную группу,
(D) соединение, представленное следующей формулой (4a)
,
8
9
в которой R представляет собой моновалентную органическую группу, имеющую этиленненасыщенную группу, и R представляет собой атом водорода или моновалентную органическую группу, которая может иметь этиленненасыщенную группу.
2. Отверждаемая излучением полимерная композиция для покрытия проводов по п.1, в которой ингредиент (B) содержит изоборнил(мет)акрилат и его содержание составляет 50% по массе ингредиента (B).
3. Отверждаемая излучением полимерная композиция для покрытия проводов по п.1, в которой ингредиент (D) представляет собой соединение, представленное следующей формулой (4)
,
в которой R представляет собой атом водорода или метильную группу, n составляет от 0 до 1, j составляет от 1 до 2, и k составляет 3-j.
4. Отверждаемая излучением полимерная композиция для покрытия проводов по п.1, в которой содержание лактамного соединения, содержащего N-винильную группу, составляет 5% по массе или менее всей композиции.
5. Отверждаемая излучением полимерная композиция для покрытия проводов по п.3, в которой содержание соединения (C), имеющего две или более этиленненасыщенных групп, составляет 5% по массе или менее всей композиции.
6. Отверждаемая излучением полимерная композиция для покрытия проводов по п.1, используемая в качестве изолирующего слоя изолированного провода.
7. Слой покрытия проводов, получаемый отверждением соединения по любому из пп.1-6.
8. Провод, имеющий слой покрытия по п.7.